(57)【要約】  画像表示装置の広色域化に寄与し得る光学機能フィルムであって、輝度低下が抑制され、かつ、耐久性に優れる光学機能フィルムを提供する。  本発明の光学機能フィルムは、樹脂層と、該樹脂層の少なくとも片側に配置された粘着剤層とを備え、  該樹脂層および／または粘着剤層に、色素として、一般式（Ｉ）または（ＩＩ）で表される化合物Ｘと４００ｎｍ〜７００ｎｍの範囲の波長帯域に吸収ピークを有する化合物Ｙとが混合して含有されている。
2019107490.tif 000002
【特許請求の範囲】
【請求項１】
樹脂層と、該樹脂層の少なくとも片側に配置された粘着剤層とを備え、
該樹脂層および／または粘着剤層が、色素として、下記一般式（Ｉ）または下記一般式（ＩＩ）で表される化合物Ｘと４００ｎｍ〜７００ｎｍの範囲の波長帯域に吸収ピークを有する化合物Ｙとを含む、
光学機能フィルム；
【化１】
2019107490.tif 000014
式（Ｉ）において、Ｒ１、Ｒ２、Ｒ３、Ｒ４、Ｒ５、Ｒ６、Ｒ７およびＲ８はそれぞれ独立して水素原子、ハロゲン原子、炭素数１以上２０以下の置換もしくは非置換のアルキル基、式（ａ）で表される置換基または式（ｂ）で表される置換基であるか；
Ｒ１とＲ２とが５または６の炭素原子から構成される飽和環状骨格を形成し、Ｒ３、Ｒ４、Ｒ５、Ｒ６、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ２とＲ３とが５〜７の炭素原子から構成される飽和環状骨格を形成し、Ｒ１、Ｒ４、Ｒ５、Ｒ６、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ５とＲ６とが５または６の炭素原子から構成される飽和環状骨格を形成し、Ｒ１、Ｒ２、Ｒ３、Ｒ４、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ６とＲ７とが５〜７の炭素原子から構成される飽和環状骨格を形成し、Ｒ１、Ｒ２、Ｒ３、Ｒ４、Ｒ５およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ１とＲ２とが５または６の炭素原子から構成される飽和環状骨格を形成し、Ｒ５とＲ６とが５または６の炭素原子から構成される飽和環状骨格を形成し、Ｒ３、Ｒ４、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；あるいは、
Ｒ２とＲ３とが５〜７の炭素原子から構成される飽和環状骨格を形成し、Ｒ６とＲ７とが５〜７の炭素原子から構成される飽和環状骨格を形成し、Ｒ１、Ｒ４、Ｒ５およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であり；
式（ＩＩ）において、Ｒ４、およびＲ８はそれぞれ独立して水素原子または炭素数１以上２０以下の置換もしくは非置換のアルキル基である。
【請求項２】
５８０ｎｍ〜６１０ｎｍの範囲の波長帯域に吸収ピークを有する、請求項１に記載の光学機能フィルム。
【請求項３】
前記樹脂層が、前記化合物Ｘおよび前記化合物Ｙを含有する、請求項１に記載の光学機能フィルム。
【請求項４】
請求項１に記載の光学機能フィルムと、該光学機能フィルムの片側に配置された偏光板とを備える、光学機能フィルム付偏光板。
【請求項５】
請求項１に記載の光学機能フィルムを備える画像表示装置。
【発明の詳細な説明】
【技術分野】
【０００１】
本発明は、光学機能フィルムに関する。
【背景技術】
【０００２】
近年、画像表示装置に明るさ、鮮やかさ（すなわち、広色域化）が求められており、有機ＥＬ表示装置（ＯＬＥＤ）が注目されているが、液晶表示装置に対しても広色域化が求められている。例えば、液晶表示装置等の画像表示装置を広色域化させる方法として、特定波長の範囲に吸収極大波長を示す色補正フィルターを画像表示装置の視認側に配置する方法が提案されている（特許文献１）。しかしながら、従来の方法においては、色補正フィルターが光を吸収するために生じる輝度低下の問題、色素を含有する色補正フィルターが経時で退色してしまうという耐久性の問題等がある。
【先行技術文献】
【特許文献】
【０００３】
【特許文献１】特開２００９−２５１５１１号公報
【発明の概要】
【発明が解決しようとする課題】
【０００４】
本発明は上記従来の課題を解決するためになされたものであり、その主たる目的は、画像表示装置の広色域化に寄与し得る光学機能フィルムであって、輝度低下が抑制され、かつ、耐久性に優れる光学機能フィルムを提供することにある。
【課題を解決するための手段】
【０００５】
本発明の光学機能フィルムは、樹脂層と、該樹脂層の少なくとも片側に配置された粘着剤層とを備え、  該樹脂層および／または粘着剤層が、色素として、下記一般式（Ｉ）で表される化合物Ｘと４００ｎｍ〜７００ｎｍの範囲の波長帯域に吸収ピークを有する化合物Ｙとを含む。
【化１】
2019107490.tif 000003
式（Ｉ）において、Ｒ１、Ｒ２、Ｒ３、Ｒ４、Ｒ５、Ｒ６、Ｒ７およびＲ８はそれぞれ独立して水素原子、ハロゲン原子、炭素数１以上２０以下の置換もしくは非置換のアルキル基、式（ａ）で表される置換基または式（ｂ）で表される置換基であるか；
Ｒ１とＲ２とが５または６の炭素原子から構成される飽和環状骨格を形成し、Ｒ３、Ｒ４、Ｒ５、Ｒ６、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ２とＲ３とが５〜７の炭素原子から構成される飽和環状骨格を形成し、Ｒ１、Ｒ４、Ｒ５、Ｒ６、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ５とＲ６とが５または６の炭素原子から構成される飽和環状骨格を形成し、Ｒ１、Ｒ２、Ｒ３、Ｒ４、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ６とＲ７とが５〜７の炭素原子から構成される飽和環状骨格を形成し、Ｒ１、Ｒ２、Ｒ３、Ｒ４、Ｒ５およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ１とＲ２とが５または６の炭素原子から構成される飽和環状骨格を形成し、Ｒ５とＲ６とが５または６の炭素原子から構成される飽和環状骨格を形成し、Ｒ３、Ｒ４、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；あるいは、
Ｒ２とＲ３とが５〜７の炭素原子から構成される飽和環状骨格を形成し、Ｒ６とＲ７とが５〜７の炭素原子から構成される飽和環状骨格を形成し、Ｒ１、Ｒ４、Ｒ５およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であり；
式（ＩＩ）において、Ｒ４、およびＲ８はそれぞれ独立して水素原子または炭素数１以上２０以下の置換もしくは非置換のアルキル基である。
１つの実施形態においては、上記光学機能フィルムは、５８０ｎｍ〜６１０ｎｍの範囲の波長帯域に吸収ピークを有する。
１つの実施形態においては、上記樹脂層が、上記化合物Ｘおよび上記化合物Ｙを含有する。
本発明の別の局面によれば、光学機能フィルム付偏光板が提供される。この光学機能フィルム付偏光板は、上記光学機能フィルムと該光学機能フィルムの片側に配置された偏光板とを備える、
本発明の別の局面によれば、画像表示装置が提供される。この画像表示装置は、上記光学機能フィルムを備える。
【発明の効果】
【０００６】
本発明によれば、画像表示装置の広色域化に寄与し得る光学機能フィルムであって、輝度低下が抑制され、かつ、耐久性に優れる光学機能フィルムを提供することができる。
【図面の簡単な説明】
【０００７】
【図１】本発明の１つの実施形態による光学機能フィルムの概略断面図である。
【図２】本発明の１つの実施形態による光学機能フィルム付偏光板の概略断面図である。
【発明を実施するための形態】
【０００８】
以下、本発明の好ましい実施形態について説明するが、本発明はこれらの実施形態には限定されない。
【０００９】
Ａ．光学機能フィルム
図１は、本発明の１つの実施形態による光学機能フィルムの概略断面図である。本実施形態の光学機能フィルム１００は、樹脂層１０と、樹脂層１０の少なくとも片側に配置された粘着剤層２０とを備える。光学機能フィルムは、樹脂層および粘着剤層の他に、任意の適切な部材を備えていてもよい。例えば、光学機能フィルムは、位相差フィルムの光学フィルム；樹脂フィルム、ガラスフィルム等から構成される基材等を備え得る。
【００１０】
１つの実施形態においては、光学機能フィルムは、５８０ｎｍ〜６１０ｎｍの範囲の波長帯域に吸収ピークを有する。このような範囲に吸収ピークを有していれば、画像表示装置の広色域化および高輝度化に寄与し得る光学機能フィルムを得ることができる。このような光学機能フィルムは、樹脂層または粘着剤層に所定の色素を含有させることにより得ることができる。なお、吸収スペクトルは、分光光度計（株式会社日立ハイテクノロジーズ製、商品名「Ｕ−４１００」）により測定することができる。
【００１１】
１つの実施形態においては、光学機能フィルムの波長５８０ｎｍ〜６１０ｎｍにおける最大吸収ピークの吸光度Ａｍａｘと、波長５４５ｎｍにおける吸光度Ａ５４５との比（Ａ５４５／Ａｍａｘ）が０．１３以下である。光学機能フィルムをこのように構成すれば、色表現に不要な光を吸収して、画像表示装置の広色域化に寄与し得る光学機能フィルムを得ることができる。また、視感度の高い５４５ｎｍ付近の光源からの発光を吸収しにくいため、輝度の低下を低減することができる。Ａ５４５／Ａｍａｘは、好ましくは０．１３以下であり、より好ましくは０．１２以下であり、さらに好ましくは０．１１以下である。
【００１２】
光学機能フィルムにおいて、波長５８０ｎｍ〜６１０ｎｍの範囲内にある吸収ピークの半値幅は、好ましくは３５ｎｍ以下であり、より好ましくは３０ｎｍ以下であり、さらに好ましくは２５ｎｍ以下であり、特に好ましくは２０ｎｍ以下である。このような範囲であれば、画像表示装置の広色域化に寄与し得る光学機能フィルムを得ることができる。
【００１３】
１つの実施形態においては、上記光学機能フィルムは、５３０ｎｍ〜５７０ｎｍの範囲内に吸収ピークを有さない。より具体的には、上記光学機能フィルムは、５３０ｎｍ〜５７０ｎｍの範囲内で、吸光度０．１以上の吸収ピークを有さない。このような光学機能フィルムを形成すれば、画像表示装置の広色域化に寄与し得る光学機能フィルムを得ることができる。
【００１４】
１つの実施形態においては、上記光学機能フィルムは、４４０ｎｍ〜５１０ｎｍの範囲の波長帯域に吸収ピークをさらに有する。すなわち、本実施形態においては、上記光学機能フィルムは、４４０ｎｍ〜５１０ｎｍおよび５８０ｎｍ〜６１０ｎｍの範囲の波長帯域に吸収ピークを有する。このような構成であれば、赤色光と緑色光、および、緑色光と青色光の混色が良好に防止され得る。このように構成された光学機能フィルムを、画像表示装置に適用すれば、画像表示装置の広色域化が可能となり、明るくかつ鮮やかな画質を得ることができる。上記のように、２以上の吸収ピークを有する光学機能フィルムは、複数種の色素を用いることにより得ることができる。
【００１５】
光学機能フィルムの吸収ピークでの透過率は、好ましくは０％〜８０％であり、より好ましくは０％〜７０％である。このような範囲であれば、本発明の上記効果はより顕著となる。
【００１６】
上記光学機能フィルムの可視光透過率は、好ましくは３０％〜９０％であり、より好ましくは３０％〜８０％である。このような範囲であれば、輝度低下を抑制しつつ、画像表示装置を広色域化し得る光学機能フィルムを得ることができる。
【００１７】
Ｂ．色素
本発明において、上記樹脂層および／または粘着剤層は、色素として、下記一般式（Ｉ）または一般式（ＩＩ）で表される化合物Ｘと４００ｎｍ〜７００ｎｍの範囲の波長帯域に吸収ピークを有する化合物Ｙとを含む。本発明においては、化合物Ｘを含む層に化合物Ｙがさらに含有されている。具体的には、本発明の光学機能フィルムは、樹脂層に化合物Ｘと化合物Ｙとが含有されている形態；粘着剤層に化合物Ｘと化合物Ｙとが含有されている形態；樹脂層に化合物Ｘと化合物Ｙとが含有され、かつ、粘着剤層に化合物Ｘと化合物Ｙとが含有されている形態を取り得る。なお、化合物Ｘを含む層に化合物Ｙがさらに含有されていればよく、化合物Ｘを含まない層においては、化合物Ｙ等の色素が含まれていてもよい。化合物Ｘは、５８０ｎｍ〜６１０ｎｍの範囲の波長帯域に吸収ピークを有する化合物である。
【化２】
2019107490.tif 000004
式（Ｉ）において、Ｒ１、Ｒ２、Ｒ３、Ｒ４、Ｒ５、Ｒ６、Ｒ７およびＲ８はそれぞれ独立して水素原子、ハロゲン原子、炭素数１以上２０以下の置換もしくは非置換のアルキル基、式（ａ）で表される置換基または式（ｂ）で表される置換基であるか；
Ｒ１とＲ２とが５または６の炭素原子から構成される飽和環状骨格を形成し、Ｒ３、Ｒ４、Ｒ５、Ｒ６、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ２とＲ３とが５〜７の炭素原子から構成される飽和環状骨格を形成し、Ｒ１、Ｒ４、Ｒ５、Ｒ６、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ５とＲ６とが５または６の炭素原子から構成される飽和環状骨格を形成し、Ｒ１、Ｒ２、Ｒ３、Ｒ４、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ６とＲ７とが５〜７の炭素原子から構成される飽和環状骨格を形成し、Ｒ１、Ｒ２、Ｒ３、Ｒ４、Ｒ５およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；
Ｒ１とＲ２とが５または６の炭素原子から構成される飽和環状骨格を形成し、Ｒ５とＲ６とが５または６の炭素原子から構成される飽和環状骨格を形成し、Ｒ３、Ｒ４、Ｒ７およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基であるか；あるいは、
Ｒ２とＲ３とが５〜７の炭素原子から構成される飽和環状骨格を形成し、Ｒ６とＲ７とが５〜７の炭素原子から構成される飽和環状骨格を形成し、Ｒ１、Ｒ４、Ｒ５およびＲ８はそれぞれ独立して水素原子、ハロゲン原子（好ましくはＣｌ）、炭素数１以上２０以下の置換もしくは非置換のアルキル基、式（ａ）で表される置換基または式（ｂ）で表される置換基である。
式（ＩＩ）において、Ｒ４、およびＲ８はそれぞれ独立して水素原子または炭素数１以上２０以下の置換もしくは非置換のアルキル基である。
【００１８】
Ｒ１とＲ２を含んで形成される上記飽和環状骨格（炭素数：５または６）およびＲ５とＲ６を含んで形成される上記飽和環状骨格（炭素数：５または６）は、置換基を有していてもよい。当該置換基としては、例えば、炭素数１〜４のアルキル基が挙げられる。また、Ｒ２とＲ３を含んで形成される上記飽和環状骨格（炭素数：５〜７）およびＲ６とＲ７を含んで形成される上記飽和環状骨格（炭素数：５〜７）は、置換基を有していてもよい。当該置換基としては、例えば、炭素数１〜４のアルキル基が挙げられる。
【００１９】
１つの実施形態においては、Ｒ４および／またはＲ８は、置換基としてベンゼン環またはナフタレン環を有する。
【００２０】
本発明においては、樹脂層または粘着剤層に、上記化合物Ｘを含ませることにより、色表現に不要な光を吸収して、画像表示装置の広色域化に寄与し得る光学機能フィルムを得ることができる。また、化合物Ｘは副吸収がすくない、すなわち、色表現に必要な光を吸収しがたいため、本発明の光学機能フィルムは、画像表示装置の高輝度化に寄与することができる。一方、上記化合物Ｘは、水分、酸素等の影響を受けて変質しやすい（退色しやすい）という特徴を有し、通常、光学部材の添加物として用い難い化合物であるが、本発明によれば、化合物Ｘの含有と同時に、所定量の化合物Ｙを含有させることにより、化合物Ｘを含む層の耐久性向上が可能となる。また、化合物Ｘを含む層は、偏光解消を生じさせるという傾向にあるが、本発明によれば、化合物Ｘの含有と同時に、所定量の化合物Ｙを含有させることにより、当該層の偏光解消を抑制することができる。
【００２１】
１つの実施形態においては、少なくとも樹脂層に化合物Ｘおよび化合物Ｙが含有される。樹脂層に化合物Ｘを含有させれば、化合物Ｘの変質をより好ましくは防止することができる。
【００２２】
上記式（Ｉ）または（ＩＩ）で表される具体的な化合物Ｘとしては、例えば、下記一般式（Ｉ−１）〜（Ｉ−２７）または（ＩＩ−１）で表される化合物が挙げられる。下表においては、化合物Ｘの吸収ピークが示されている。（Ｉ−１）〜（Ｉ−２３）については、脂肪族ポリカーボネートに化合物Ｘを混合して調製された樹脂組成物からなるフィルムの吸光度を測定して得られた吸収ピークが示され、（Ｉ−２４）〜（Ｉ−２７）および（ＩＩ−１）については、ポリメタクリル酸メチル樹脂に化合物Ｘを混合して調製された樹脂組成物からなるフィルムの吸光度を測定して得られた吸収ピークが示されている。
【化３】
2019107490.tif 000005
【００２３】
【化４】
2019107490.tif 000006
【００２４】
【化５】
2019107490.tif 000007
【００２５】
【化６】
2019107490.tif 000008
【００２６】
【化７】
2019107490.tif 000009
【００２７】
【化８】
2019107490.tif 000010
【００２８】
４００ｎｍ〜７００ｎｍの範囲の波長帯域に吸収ピークを有する化合物Ｙとしては、例えば、アントラキノン系、オキシム系、ナフトキノン系、キニザリン系、オキソノール系、アゾ系、キサンテン系またはフタロシアニン系、インジゴ系、ローダミン系、キナクリドン系またはポルフィリン系の色素（染料）が挙げられる。
【００２９】
１つの実施形態においては、上記化合物Ｙとして、５８０ｎｍ〜６１０ｎｍの波長帯域に吸収ピークを有する化合物Ｙ１が用いられる。このような化合物としては、インジゴ系、ローダミン系、キナクリドン系またはポルフィリン系の色素が挙げられる。なかでも、好ましくはポルフィリン系色素である。ポルフィリン系色素を用いれば、上記化合物Ｘの変質を抑制することができ、耐久性に優れ、かつ、偏光解消の小さい光学機能フィルムを得ることができる。
【００３０】
ポルフィリン系色素としては、例えば、下記式（１）で表される化合物が挙げられる。
【化９】
2019107490.tif 000011
式中、Ａ１〜Ａ８はそれぞれ独立に、水素原子、ハロゲン原子、ニトロ基、シアノ基、ヒドロキシ基、スルホン酸基、炭素数１〜２０のアルキル基、ハロゲノアルキル基、アルコキシ基、アルコキシアルコキシ基、アリールオキシ基、モノアルキルアミノ基、ジアルキルアミノ基、アラルキル基、アリール基、ヘテロアリール基、アルキルチオ基、又はアリールチオ基を表し、Ａ１とＡ２、Ａ３とＡ４、Ａ５とＡ６、Ａ７とＡ８はそれぞれ独立に、連結基を介して芳香族環を除く環を形成しても良く、Ｍは２個の水素原子、２価の金属原子、３価の１置換金属原子、４価の２置換金属原子、またはオキシ金属原子を表す。
【００３１】
１つの実施形態においては、化合物Ｙとして、５８０ｎｍ〜６１０ｎｍの波長帯域に吸収ピークを有する化合物Ｙ１と、４４０ｎｍ〜５１０ｎｍの波長帯域に吸収ピークを有する化合物Ｙ２とが併用される。化合物Ｙ２としては、例えば、アントラキノン系、オキシム系、ナフトキノン系、キニザリン系、オキソノール系、アゾ系、キサンテン系またはフタロシアニン系の色素（染料）が用いられる。化合物Ｙ１と化合物Ｙ２とは同一層に含有されていてもよく、異なる層に含有されていてもよい。
【００３２】
Ｃ．樹脂層
上記樹脂層は、任意の適切な樹脂から構成される。上記のとおり、樹脂層は、上記化合物Ｘおよび化合物Ｙを含み得る。樹脂層を構成する樹脂は、熱可塑性樹脂であってもよく、熱硬化性樹脂であってもよく、活性エネルギー線硬化性樹脂であってもよい。活性エネルギー線硬化性樹脂としては、電子線硬化型樹脂、紫外線硬化型樹脂、可視光線硬化型樹脂が挙げられる。樹脂の具体例としては、エポキシ系樹脂、（メタ）アクリル系樹脂（例えば、メチルメタクリレート、ブチルアクリレート）、ノルボルネン系樹脂、ポリエチレン系樹脂、ポリ（ビニルブチラール）系樹脂、ポリ（ビニルアセテート）系樹脂、ポリ尿素系樹脂、ポリウレタン系樹脂、アミノシリコーン（ＡＭＳ）系樹脂、ポリフェニルメチルシロキサン系樹脂、ポリフェニルアルキルシロキサン系樹脂、ポリジフェニルシロキサン系樹脂、ポリジアルキルシロキサン系樹脂、シルセスキオキサン系樹脂、フッ化シリコーン系樹脂、ビニルおよび水素化物置換シリコーン系樹脂、スチレン系樹脂（例えば、ポリスチレン、アミノポリスチレン（ＡＰＳ）、ポリ（アクリルニトリルエチレンスチレン）系樹脂、二官能性モノマーと架橋したポリマー（例えば、ジビニルベンゼン）、ポリエステル系樹脂（例えば、ポリエチレンテレフタレート）、セルロース系樹脂（例えば、トリアセチルセルロース）、塩化ビニル系樹脂、アミド系樹脂、イミド系樹脂、ビニルアルコール系樹脂、エポキシ系樹脂、シリコーン系樹脂、アクリルウレタン系樹脂が挙げられる。これらは、単独で用いてもよく、組み合わせて（例えば、ブレンド、共重合）用いてもよい。これらの樹脂は膜を形成後に延伸、加熱、加圧といった処理を施してもよい。
【００３３】
１つの実施形態においては、樹脂層の透湿度は１００ｇ／ｍ２以下であり、好ましくは９０ｇ／ｍ２以下であり、より好ましくは８０ｇ／ｍ２以下であり、さらに好ましくは０．５ｇ／ｍ２〜７０ｇ／ｍ２以下である。透湿度がこのような範囲の樹脂層に上記化合物Ｘを含有させれば、上記化合物Ｘの変質を防止することができる。なお、本明細書において「透湿度」とは、ＪＩＳ  Ｚ０２０８の透湿度試験（カップ法）に準拠して、温度４０℃、湿度９２％ＲＨの雰囲気中、面積１ｍ２の試料を２４時間に通過する水蒸気量（ｇ）を測定した値である。
【００３４】
透湿度が１００ｇ／ｍ２の樹脂層を形成する樹脂としては、例えば、（メタ）アクリル系樹脂、ノルボルネン系樹脂等のシクロオレフィン系樹脂、ポリエチレン、ポリプロピレン等のオレフィン系樹脂、ポリエチレンテレフタレート（ＰＥＴ）等のポリエステル系樹脂等が挙げられる。好ましくは、（メタ）アクリル系樹脂またはシクロオレフィン系樹脂が用いられる。
【００３５】
上記（メタ）アクリル系樹脂としては、任意の適切な（メタ）アクリル系樹脂が用いられる。例えば、ポリメタクリル酸メチルなどのポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸メチル−スチレン共重合体（ＭＳ樹脂など）、脂環族炭化水素基を有する重合体（例えば、メタクリル酸メチル−メタクリル酸シクロヘキシル共重合体、メタクリル酸メチル−（メタ）アクリル酸ノルボルニル共重合体など）が挙げられる。好ましくは、ポリ（メタ）アクリル酸メチルなどのポリ（メタ）アクリル酸Ｃ１−６アルキルが挙げられる。より好ましくは、メタクリル酸メチルを主成分（５０〜１００重量％、好ましくは７０〜１００重量％）とするメタクリル酸メチル系樹脂が挙げられる。
【００３６】
上記（メタ）アクリル系樹脂の具体例としては、例えば、三菱レイヨン社製のアクリペットＶＨやアクリペットＶＲＬ２０Ａ、分子内架橋や分子内環化反応により得られる高Ｔｇ（メタ）アクリル系樹脂が挙げられる。
【００３７】
１つの実施形態においては、高い耐熱性、高い透明性、高い機械的強度を有する点で、上記（メタ）アクリル系樹脂として、グルタル酸無水物構造を有する（メタ）アクリル系樹脂、ラクトン環構造を有する（メタ）アクリル系樹脂、グルタルイミド構造を有する（メタ）アクリル系樹脂が好ましい。
【００３８】
グルタル酸無水物構造を有する（メタ）アクリル系樹脂としては、特開２００６−２８３０１３号公報、特開２００６−３３５９０２号公報、特開２００６−２７４１１８号公報などに記載の、グルタル酸無水物構造を有する（メタ）アクリル系樹脂が挙げられる。
【００３９】
ラクトン環構造を有する（メタ）アクリル系樹脂としては、特開２０００−２３００１６号公報、特開２００１−１５１８１４号公報、特開２００２−１２０３２６号公報、特開２００２−２５４５４４号公報、特開２００５−１４６０８４号公報などに記載の、ラクトン環構造を有する（メタ）アクリル系樹脂が挙げられる。
【００４０】
グルタルイミド構造を有する（メタ）アクリル系樹脂としては、特開２００６−３０９０３３号公報、特開２００６−３１７５６０号公報、特開２００６−３２８３２９号公報、特開２００６−３２８３３４号公報、特開２００６−３３７４９１号公報、特開２００６−３３７４９２号公報、特開２００６−３３７４９３号公報、特開２００６−３３７５６９号公報、特開２００７−００９１８２号公報などに記載の、グルタルイミド構造を有する（メタ）アクリル系樹脂が挙げられる。
【００４１】
上記シクロオレフィン系樹脂としては、例えば、ノルボルネン系樹脂が挙げられる。ノルボルネン系樹脂とは、出発原料（モノマー）の一部または全部に、ノルボルネン環を有するノルボルネン系モノマーを用いて得られる（共）重合体をいう。当該ノルボルネン系モノマーとしては、例えば、ノルボルネン、およびそのアルキルおよび／またはアルキリデン置換体、例えば、５−メチル−２−ノルボルネン、５−ジメチル−２−ノルボルネン、５−エチル−２−ノルボルネン、５−ブチル−２−ノルボルネン、５−エチリデン−２−ノルボルネン等、これらのハロゲン等の極性基置換体；ジシクロペンタジエン、２，３−ジヒドロジシクロペンタジエン等；ジメタノオクタヒドロナフタレン、そのアルキルおよび／またはアルキリデン置換体、およびハロゲン等の極性基置換体、例えば、６−メチル−１，４：５，８−ジメタノ−１，４，４ａ，５，６，７，８，８ａ−オクタヒドロナフタレン、６−エチル−１，４：５，８−ジメタノ−１，４，４ａ，５，６，７，８，８ａ−オクタヒドロナフタレン、６−エチリデン−１，４：５，８−ジメタノ−１，４，４ａ，５，６，７，８，８ａ−オクタヒドロナフタレン、６−クロロ−１，４：５，８−ジメタノ−１，４，４ａ，５，６，７，８，８ａ−オクタヒドロナフタレン、６−シアノ−１，４：５，８−ジメタノ−１，４，４ａ，５，６，７，８，８ａ−オクタヒドロナフタレン、６−ピリジル−１，４：５，８−ジメタノ−１，４，４ａ，５，６，７，８，８ａ−オクタヒドロナフタレン、６−メトキシカルボニル−１，４：５，８−ジメタノ−１，４，４ａ，５，６，７，８，８ａ−オクタヒドロナフタレン等；シクロペンタジエンの３〜４量体、例えば、４，９：５，８−ジメタノ−３ａ，４，４ａ，５，８，８ａ，９，９ａ−オクタヒドロ−１Ｈ−ベンゾインデン、４，１１：５，１０：６，９−トリメタノ−３ａ，４，４ａ，５，５ａ，６，９，９ａ，１０，１０ａ，１１，１１ａ−ドデカヒドロ−１Ｈ−シクロペンタアントラセン等が挙げられる。
【００４２】
上記ノルボルネン系樹脂としては、種々の製品が市販されている。具体例としては、日本ゼオン社製の商品名「ゼオネックス」、「ゼオノア」、ＪＳＲ社製の商品名「アートン（Ａｒｔｏｎ）」、ＴＩＣＯＮＡ社製の商品名「トーパス」、三井化学社製の商品名「ＡＰＥＬ」が挙げられる。
【００４３】
上記樹脂層は、添加剤を含有していてもよい。添加剤としては、例えば、ヒンダードフェノール系、リン系、イオウ系等の酸化防止剤；耐光安定剤、耐候安定剤、熱安定剤等の安定剤；ガラス繊維、炭素繊維等の補強材；近赤外線吸収剤；トリス（ジブロモプロピル）ホスフェート、トリアリルホスフェート、酸化アンチモン等の難燃剤；アニオン系、カチオン系、ノニオン系の界面活性剤等の帯電防止剤；無機顔料、有機顔料、染料等の着色剤；有機フィラーや無機フィラー；樹脂改質剤；有機充填剤や無機充填剤；可塑剤；滑剤；帯電防止剤；難燃剤；位相差低減剤等が挙げられる。
【００４４】
上記樹脂層の製造方法としては、特に限定されるものではないが、例えば、樹脂と、その他の重合体や添加剤等を、任意の適切な混合方法で充分に混合し、予め熱可塑性樹脂組成物としてから、これをフィルム成形することができる。あるいは、樹脂と、その他の重合体や添加剤等を、それぞれ別々の溶液にしてから混合して均一な混合液とした後、フィルム成形してもよい。
【００４５】
上記熱可塑性樹脂組成物を製造するには、例えば、オムニミキサー等、任意の適切な混合機で上記のフィルム原料をプレブレンドした後、得られた混合物を押出混練する。この場合、押出混練に用いられる混合機は、特に限定されるものではなく、例えば、単軸押出機、二軸押出機等の押出機や加圧ニーダー等、任意の適切な混合機を用いることができる。
【００４６】
上記フィルム成形の方法としては、例えば、溶液キャスト法（溶液流延法）、溶融押出法、カレンダー法、圧縮成形法等、任意の適切なフィルム成形法が挙げられる。これらのフィルム成形法のうち、溶液キャスト法（溶液流延法）、溶融押出法が好ましい。
【００４７】
上記溶液キャスト法（溶液流延法）に用いられる溶媒としては、例えば、ベンゼン、トルエン、キシレン等の芳香族炭化水素類；シクロヘキサン、デカリン等の脂肪族炭化水素類；酢酸エチル、酢酸ブチル等のエステル類；アセトン、メチルエチエルケトン、メチルイソブチルケトン等のケトン類；メタノール、エタノール、イソプロパノール、ブタノール、イソブタノール、メチルセロソルブ、エチルセロソルブ、ブチルセロソルブ等のアルコール類；テトラヒドロフラン、ジオキサン等のエーテル類；ジクロロメタン、クロロホルム、四塩化炭素等のハロゲン化炭化水素類；ジメチルホルムアミド；ジメチルスルホキシド等が挙げられる。これらの溶媒は、単独で用いても２種以上を併用してもよい。
【００４８】
上記溶液キャスト法（溶液流延法）を行うための装置としては、例えば、ドラム式キャスティングマシン、バンド式キャスティングマシン、スピンコーター等が挙げられる。
【００４９】
上記溶融押出法としては、例えば、Ｔダイ法、インフレーション法等が挙げられる。成形温度は、好ましくは１５０〜３５０℃、より好ましくは２００〜３００℃である。
【００５０】
上記Ｔダイ法でフィルム成形する場合は、公知の単軸押出機や二軸押出機の先端部にＴダイを取り付け、フィルム状に押出されたフィルムを巻取って、ロール状のフィルムを得ることができる。この際、巻取りロールの温度を適宜調整して、押出方向に延伸を加えることで、１軸延伸することも可能である。また、押出方向と垂直な方向にフィルムを延伸することにより、同時２軸延伸、逐次２軸延伸等を行うこともできる。
【００５１】
上記樹脂層の厚みは、好ましくは１μｍ〜１００μｍであり、より好ましくは２μｍ〜５０μｍであり、さらに好ましくは５μｍ〜３５μｍである。
【００５２】
上記樹脂層が、上記化合物Ｘを含む場合、樹脂層中の化合物Ｘの含有量は、樹脂層１００重量部に対して、好ましくは０．０１重量部〜１０重量部であり、より好ましくは０．０１重量部〜５重量部であり、さらに好ましくは０．０１重量部〜３重量部である。
【００５３】
上記樹脂層が、上記化合物Ｘと共に上記化合物Ｙを含む場合、樹脂層中の化合物Ｙの含有量は、樹脂層１００重量部に対して、好ましくは０．００１重量部〜１０重量部であり、より好ましくは０．０５重量部〜５重量部であり、さらに好ましくは０．０１重量部〜１重量部である。このような範囲であれば、不要な光の吸収を抑制しつつ、画像表示装置の広色域化および高輝度化に寄与し得る光学機能フィルムを得ることができる。
【００５４】
上記樹脂層が、５８０ｎｍ〜６１０ｎｍの波長帯域に吸収ピークを有する化合物Ｙ１を含む場合、樹脂層中の化合物Ｙ１の含有量は、樹脂層１００重量部に対して、好ましくは０．００１重量部〜１０重量部であり、より好ましくは０．０５重量部〜５重量部であり、さらに好ましくは０．０１重量部〜３重量部である。このような範囲であれば、不要な光の吸収を抑制しつつ、画像表示装置の広色域化および高輝度化に寄与し得る光学機能フィルムを得ることができる。
【００５５】
上記樹脂層が、４４０ｎｍ〜５１０ｎｍの波長帯域に吸収ピークを有する化合物Ｙ２を含む場合、樹脂層中の化合物Ｙ２の含有量は、樹脂層１００重量部に対して、好ましくは０．００１重量部〜１０重量部であり、より好ましくは０．００５重量部〜５重量部であり、さらに好ましくは０．０１重量部〜３重量部である。このような範囲であれば、不要な光の吸収を抑制しつつ、画像表示装置の広色域化および高輝度化に寄与し得る光学機能フィルムを得ることができる。
【００５６】
Ｄ．粘着剤層
粘着剤層は任意の適切な粘着剤により構成される。上記のとおり、粘着剤層は、化合物Ｘおよび化合物Ｙを含み得る。粘着剤は、好ましくは、透明性および光学的等方性を有する。粘着剤の具体例としては、ゴム系粘着剤、アクリル系粘着剤、シリコーン系粘着剤、エポキシ系粘着剤、セルロース系粘着剤が挙げられる。好ましくは、ゴム系粘着剤またはアクリル系粘着剤である。
【００５７】
ゴム系粘着剤のゴム系ポリマーは、室温付近の温度域においてゴム弾性を示すポリマーである。好ましいゴム系ポリマー（Ａ）としては、スチレン系熱可塑性エラストマー（Ａ１）、イソブチレン系ポリマー（Ａ２）、およびその組み合わせが挙げられる。
【００５８】
スチレン系熱可塑性エラストマー（Ａ１）としては、例えば、スチレン−エチレン−ブチレン−スチレンブロック共重合体（ＳＥＢＳ）、スチレン−イソプレン−スチレンブロック共重合体（ＳＩＳ）、スチレン−ブタジエン−スチレンブロック共重合体（ＳＢＳ）、スチレン−エチレン−プロピレン−スチレンブロック共重合体（ＳＥＰＳ、ＳＩＳの水添物）、スチレン−エチレン−プロピレンブロック共重合体（ＳＥＰ、スチレン−イソプレンブロック共重合体の水添物）、スチレン−イソブチレン−スチレンブロック共重合体（ＳＩＢＳ）、スチレン−ブタジエンゴム（ＳＢＲ）等のスチレン系ブロックコポリマーを挙げることができる。これらの中でも、分子の両末端にポリスチレンブロックを有し、ポリマーとして高い凝集力を有する点から、スチレン−エチレン−プロピレン−スチレンブロック共重合体（ＳＥＰＳ、ＳＩＳの水添物）、スチレン−エチレン−ブチレン−スチレンブロック共重合体（ＳＥＢＳ）、スチレン−イソブチレン−スチレンブロック共重合体（ＳＩＢＳ）が好ましい。スチレン系熱可塑性エラストマー（Ａ１）として市販品を用いてもよい。市販品の具体例としては、クラレ社製のＳＥＰＴＯＮ、ＨＹＢＲＡＲ、旭化成ケミカルズ社製のタフテック、カネカ社製のＳＩＢＳＴＡＲが挙げられる。
【００５９】
スチレン系熱可塑性エラストマー（Ａ１）の重量平均分子量は、好ましくは５万〜５０万程度であり、より好ましくは５万〜３０万程度であり、さらに好ましくは５万〜２５万程度である。スチレン系熱可塑性エラストマー（Ａ１）の重量平均分子量がこのような範囲であれば、ポリマーの凝集力と粘弾性を両立できるため好ましい。
【００６０】
スチレン系熱可塑性エラストマー（Ａ１）中のスチレン含有量は、好ましくは５重量％〜７０重量％程度であり、より好ましくは５重量％〜４０重量％程度であり、さらに好ましくは１０重量％〜２０重量％程度である。スチレン系熱可塑性エラストマー（Ａ１）中のスチレン含有量がこのような範囲であれば、スチレン部位による凝集力を保ちながら、ソフトセグメントによる粘弾性を確保できるため好ましい。
【００６１】
イソブチレン系ポリマー（Ａ２）としては、イソブチレンを構成単量体として含み、重量平均分子量（Ｍｗ）が好ましくは５０万以上であるものを挙げることができる。イソブチレン系ポリマー（Ａ２）は、イソブチレンのホモポリマー（ポリイソブチレン、ＰＩＢ）であってもよく、イソブチレンを主モノマーとするコポリマー（すなわち、イソブチレンが５０モル％を超える割合で共重合されたコポリマー）であってもよい。このようなコポリマーとしては、例えば、イソブチレンとノルマルブチレンとの共重合体、イソブチレンとイソプレンとの共重合体（例えば、レギュラーブチルゴム、塩素化ブチルゴム、臭素化ブチルゴム、部分架橋ブチルゴム等のブチルゴム類）、これらの加硫物や変性物（例えば、水酸基、カルボキシル基、アミノ基、エポキシ基等の官能基で変性したもの）等を挙げることができる。これらの中でも、主鎖の中に二重結合を含まず耐候性に優れる点から、ポリイソブチレン（ＰＩＢ）が好ましい。イソブチレン系ポリマー（Ａ２）として市販品を用いてもよい。市販品の具体例としては、ＢＡＳＦ社製のＯＰＰＡＮＯＬが挙げられる。
【００６２】
イソブチレン系ポリマー（Ａ２）の重量平均分子量（Ｍｗ）は、好ましくは５０万以上であり、より好ましくは６０万以上であり、さらに好ましくは７０万以上である。また、重量平均分子量（Ｍｗ）の上限は、好ましくは５００万以下であり、より好ましくは３００万以下であり、さらに好ましくは２００万以下である。イソブチレン系ポリマー（Ａ２）の重量平均分子量を５０万以上とすることで、高温保管時の耐久性がより優れる粘着剤とすることができる。
【００６３】
粘着剤におけるゴム系ポリマー（Ａ）の含有量は、粘着剤の全固形分中、好ましくは３０重量％以上であり、より好ましくは４０重量％以上であり、さらに好ましくは５０重量％以上であり、特に好ましくは６０重量％以上である。ゴム系ポリマーの含有量の上限は、好ましくは９５重量％以下であり、より好ましくは９０重量％以下である。
【００６４】
ゴム系粘着剤において上記のゴム系ポリマー（Ａ）と他のゴム系ポリマーとを組み合わせて用いてもよい。他のゴム系ポリマーの具体例としては、ブチルゴム（ＩＩＲ）、ブタジエンゴム（ＢＲ）、アクリロニトリル−ブタジエンゴム（ＮＢＲ）、ＥＰＲ（二元系エチレン−プロピレンゴム）、ＥＰＴ（三元系エチレン−プロピレンゴム）、アクリルゴム、ウレタンゴム、ポリウレタン系熱可塑性エラストマー；ポリエステル系熱可塑性エラストマー；ポリプロピレンとＥＰＴ（三元系エチレン−プロピレンゴム）とのポリマーブレンド等のブレンド系熱可塑性エラストマーが挙げられる。他のゴム系ポリマーの配合量は、上記ゴム系ポリマー（Ａ）１００重量部に対して好ましくは１０重量部程度以下である。
【００６５】
アクリル系粘着剤のアクリル系ポリマーは、代表的には、アルキル（メタ）アクリレートを主成分として含有し、目的に応じた共重合成分として、芳香環含有（メタ）アクリレート、アミド基含有モノマー、カルボキシル基含有モノマーおよび／またはヒドロキシル基含有モノマーを含有し得る。本明細書において「（メタ）アクリレート」とは、アクリレートおよび／またはメタクリレートを意味する。アルキル（メタ）アクリレートとしては、直鎖状または分岐鎖状のアルキル基の炭素数１〜１８のものを例示できる。芳香環含有（メタ）アクリレートは、その構造中に芳香環構造を含み、かつ（メタ）アクリロイル基を含む化合物である。芳香環としては、ベンゼン環、ナフタレン環、またはビフェニル環が挙げられる。芳香環含有（メタ）アクリレートは、耐久性を満足し、かつ周辺部の白ヌケによる表示ムラを改善することができる。アミド基含有モノマーは、その構造中にアミド基を含み、かつ（メタ）アクリロイル基、ビニル基等の重合性不飽和二重結合を含む化合物である。カルボキシル基含有モノマーは、その構造中にカルボキシル基を含み、かつ（メタ）アクリロイル基、ビニル基等の重合性不飽和二重結合を含む化合物である。ヒドロキシル基含有モノマーは、その構造中にヒドロキシル基を含み、かつ（メタ）アクリロイル基、ビニル基等の重合性不飽和二重結合を含む化合物である。アクリル系粘着剤の詳細は、例えば特開２０１５−１９９９４２号公報に記載されており、当該公報の記載は本明細書に参考として援用される。
【００６６】
上記粘着剤層の厚みは、好ましくは１μｍ〜１００μｍであり、より好ましくは２μｍ〜５０μｍであり、さらに好ましくは５μｍ〜３５μｍである。
【００６７】
上記粘着剤層が、上記化合物Ｘを含む場合、粘着剤層中の化合物Ｘの含有量は、粘着剤層１００重量部に対して、好ましくは０．０１重量部〜１０重量部であり、より好ましくは０．０１重量部〜５重量部であり、さらに好ましくは０．０１重量部〜３重量部である。
【００６８】
上記粘着剤層が、上記化合物Ｘと共に上記化合物Ｙを含む場合、粘着剤層中の化合物Ｙの含有量は、粘着剤層１００重量部に対して、好ましくは０．００１重量部〜１０重量部であり、より好ましくは０．０５重量部〜５重量部であり、さらに好ましくは０．０１重量部〜１重量部である。このような範囲であれば、不要な光の吸収を抑制しつつ、画像表示装置の広色域化および高輝度化に寄与し得る光学機能フィルムを得ることができる。
【００６９】
上記粘着剤層が、５８０ｎｍ〜６１０ｎｍの波長帯域に吸収ピークを有する化合物Ｙ１を含む場合、粘着剤層中の化合物Ｙ１の含有量は、粘着剤層１００重量部に対して、好ましくは０．００１重量部〜１０重量部であり、より好ましくは０．０５重量部〜５重量部であり、さらに好ましくは０．０１重量部〜３重量部である。このような範囲であれば、不要な光の吸収を抑制しつつ、画像表示装置の広色域化および高輝度化に寄与し得る光学機能フィルムを得ることができる。
【００７０】
上記粘着剤層が、４４０ｎｍ〜５１０ｎｍの波長帯域に吸収ピークを有する化合物Ｙ２を含む場合、粘着剤層中の化合物Ｙ２の含有量は、粘着剤層１００重量部に対して、好ましくは０．００１重量部〜１０重量部であり、より好ましくは０．００５重量部〜５重量部であり、さらに好ましくは０．０１重量部〜３重量部である。このような範囲であれば、不要な光の吸収を抑制しつつ、画像表示装置の広色域化および高輝度化に寄与し得る光学機能フィルムを得ることができる。
【００７１】
Ｅ．基材
基材としては、光学機能フィルムが使用に供されるまでの間、粘着剤層を保護するために配置されるセパレータ；ガラスフィルム；位相差フィルム、偏光板等の光学フィルム等が挙げられる。
【００７２】
１つの実施形態においては、基材として、ガラスフィルムが用いられる。
【００７３】
上記ガラスフィルムは、任意の適切なものが採用され得る。上記ガラスフィルムは、組成による分類によれば、例えば、ソーダ石灰ガラス、ホウ酸ガラス、アルミノ珪酸ガラス、石英ガラス等が挙げられる。また、アルカリ成分による分類によれば、無アルカリガラス、低アルカリガラスが挙げられる。上記ガラスのアルカリ金属成分（例えば、Ｎａ２Ｏ、Ｋ２Ｏ、Ｌｉ２Ｏ）の含有量は、好ましくは１５重量％以下であり、さらに好ましくは１０重量％以下である。
【００７４】
上記ガラスフィルムの厚みは１００μｍ以下であり、好ましくは８０μｍ以下であり、より好ましくは５０μｍ以下であり、さらに好ましくは４０μｍ以下であり、特に好ましくは３５μｍ以下である。上記ガラスフィルムの厚みの下限は、好ましくは５μｍ以上である。
【００７５】
上記ガラスフィルムの波長５５０ｎｍにおける光透過率は、好ましくは８５％以上である。上記ガラスフィルムの波長５５０ｎｍにおける屈折率は、好ましくは１．４〜１．６５である。
【００７６】
上記ガラスフィルムの密度は、好ましくは２．３ｇ／ｃｍ３〜３．０ｇ／ｃｍ３であり、さらに好ましくは２．３ｇ／ｃｍ３〜２．７ｇ／ｃｍ３である。上記範囲のガラスフィルムであれば、光学機能フィルムを得ることができる。
【００７７】
上記ガラスフィルムの成形方法は、任意の適切な方法が採用され得る。代表的には、上記ガラスフィルムは、シリカやアルミナ等の主原料と、芒硝や酸化アンチモン等の消泡剤と、カーボン等の還元剤とを含む混合物を、１４００℃〜１６００℃の温度で溶融し、薄板状に成形した後、冷却して作製される。上記ガラスフィルムの成形方法としては、例えば、スロットダウンドロー法、フュージョン法、フロート法等が挙げられる。これらの方法によって板状に成形されたガラスフィルムは、薄板化したり、平滑性を高めたりするために、必要に応じて、フッ酸等の溶剤により化学研磨されてもよい。
【００７８】
上記ガラスフィルムは、市販のものをそのまま用いてもよく、あるいは、市販のガラスフィルムを所望の厚みになるように研磨して用いてもよい。市販のガラスフィルムとしては、例えば、コーニング社製「７０５９」、「１７３７」または「ＥＡＧＬＥ２０００」、旭硝子社製「ＡＮ１００」、ＮＨテクノグラス社製「ＮＡ−３５」、日本電気硝子社製「ＯＡ−１０」、ショット社製「Ｄ２６３」または「ＡＦ４５」等が挙げられる。
【００７９】
Ｆ．光学機能フィルム付偏光板
図２は、本発明の１つの実施形態による光学機能フィルム付偏光板の概略断面図である。光学機能フィルム付偏光板２００は、光学機能フィルム１００と、偏光板１１０とを備える。偏光板１１０は、光学機能フィルム１００の片側に配置され得、光学機能フィルム１００の粘着剤層２０側に配置されていることが好ましい。
【００８０】
上記偏光板は、偏光子を備える。上記偏光板は、好ましくは、偏光子の片側または両側に保護フィルムをさらに備える。
【００８１】
上記偏光子の厚みは特に制限されず、目的に応じて適切な厚みが採用され得る。当該厚みは、代表的には、１μｍ〜８０μｍ程度である。１つの実施形態においては、薄型の偏光子が用いられ、当該偏光子の厚みは、好ましくは２０μｍ以下であり、より好ましくは１５μｍ以下であり、さらに好ましくは１０μｍ以下であり、特に好ましくは６μｍ以下である。
【００８２】
上記偏光子は、好ましくは、波長３８０ｎｍ〜７８０ｎｍのいずれかの波長で吸収二色性を示す。偏光子の単体透過率は、好ましくは４０．０％以上、より好ましくは４１．０％以上、さらに好ましくは４２．０％以上、特に好ましくは４３．０％以上である。偏光子の偏光度は、好ましくは９９．８％以上であり、より好ましくは９９．９％以上であり、さらに好ましくは９９．９５％以上である。
【００８３】
好ましくは、上記偏光子は、ヨウ素系偏光子である。より詳細には、上記偏光子は、ヨウ素を含むポリビニルアルコール系樹脂（以下、「ＰＶＡ系樹脂」と称する）フィルムから構成され得る。
【００８４】
上記ＰＶＡ系樹脂フィルムを形成するＰＶＡ系樹脂としては、任意の適切な樹脂が採用され得る。例えば、ポリビニルアルコール、エチレン−ビニルアルコール共重合体が挙げられる。ポリビニルアルコールは、ポリ酢酸ビニルをケン化することにより得られる。エチレン−ビニルアルコール共重合体は、エチレン−酢酸ビニル共重合体をケン化することにより得られる。ＰＶＡ系樹脂のケン化度は、通常８５モル％〜１００モル％であり、好ましくは９５．０モル％〜９９．９５モル％であり、さらに好ましくは９９．０モル％〜９９．９３モル％である。ケン化度は、ＪＩＳ  Ｋ  ６７２６−１９９４に準じて求めることができる。このようなケン化度のＰＶＡ系樹脂を用いることによって、耐久性に優れた偏光子が得られ得る。ケン化度が高すぎる場合には、ゲル化してしまうおそれがある。
【００８５】
ＰＶＡ系樹脂の平均重合度は、目的に応じて適切に選択され得る。平均重合度は、通常１０００〜１００００であり、好ましくは１２００〜５０００であり、さらに好ましくは１５００〜４５００である。なお、平均重合度は、ＪＩＳ  Ｋ  ６７２６−１９９４に準じて求めることができる。
【００８６】
上記保護フィルムとしては、任意の適切な樹脂フィルムが採用され得る。保護フィルムの形成材料としては、例えば、ポリエチレンテレフタレート（ＰＥＴ）等のポリエステル系樹脂、トリアセチルセルロース（ＴＡＣ）等のセルロース系樹脂、ノルボルネン系樹脂等のシクロオレフィン系樹脂、ポリエチレン、ポリプロピレン等のオレフィン系樹脂、（メタ）アクリル系樹脂等が挙げられる。
【００８７】
上記保護フィルムの厚みは、好ましくは５μｍ〜５５μｍであり、より好ましくは１０μｍ〜５０μｍであり、さらに好ましくは１５μｍ〜４５μｍである。
【００８８】
Ｇ．画像表示装置
本発明の画像表示装置は、画像表示パネルと、上記光学機能フィルムとを備える。画像表示パネルとしては、例えば、液晶表示パネル、有機ＥＬパネル等が挙げられる。光学機能フィルムは、画像表示パネルの視認側に配置され得る。
【実施例】
【００８９】
以下、実施例によって本発明を具体的に説明するが、本発明はこれら実施例によって限定されるものではない。なお、各特性の測定方法は以下の通りである。【００９０】
（１）吸収スペクトルの測定
着色層を酢酸エチルに溶解して、評価用サンプルを調製した。
分光光度計（日立ハイテクノロジーズ社製、商品名「Ｕ−４１００」）により、評価用サンプルの吸収スペクトルを測定した。
（２）透過率、透過率変化
光学機能フィルムの透過率を、ＪＩＳ  ７１３６で定める方法により、ヘイズメーター（村上色彩科学研究所社製、商品名「ＨＭ−１５０」）を用いて測定した。
光学機能フィルムを８０℃の環境下において１４４時間放置する加熱処理を行い、加熱処理後の光学機能フィルムの透過率と、製造直後の光学機能フィルムの初期透過率とから、｛（加熱処理後の透過率−初期透過率）／初期透過率｝×１００の式により透過率変化を求めた。
（３）偏光度（偏光解消評価）
光学機能フィルムと偏光板（偏光度：９９．９９６）とを積層して、評価サンプルを作製した。
評価サンプルの偏光板から光透過させて、評価サンプルの偏光度を測定した。
偏光度は、紫外可視分光光度計（日本分光社製Ｖ７１００）を用いて単体透過率（Ｔｓ）、平行透過率（Ｔｐ）および直交透過率（Ｔｃ）を測定し、偏光度（Ｐ）を次式にて求めた。これらの透過率は、ＪＩＳ  Ｚ  ８７０１の２度視野（Ｃ光源）により測定し、視感度補正を行ったＹ値である。
偏光度（Ｐ）＝｛（Ｔｐ−Ｔｃ）／（Ｔｐ＋Ｔｃ）｝１／２×１００【００９１】
［実施例１］
旭化成ケミカル社製の商品名「デルペット」を単軸押出機に投入して溶融混合し、Ｔダイを通してフィルム形成した。得られた押出フィルムを、延伸温度２４０℃で長さ方向および幅方向にそれぞれ２倍（面倍率４．０）に同時二軸延伸して厚さ４０μｍのアクリル樹脂フィルムを得た。
次に、冷却管、窒素導入管、温度計および撹拌装置を備えた反応容器にアクリル酸ブチル１００重量部、アクリル酸２−ヒドロキシエチル０．０１重量部、およびアクリル酸５重量部を含有するモノマー混合物を仕込んだ。さらに、前記モノマー混合物１００重量部に対して、重合開始剤として２，２’−アゾビスイソブチロニトリル０．１重量部を酢酸エチル１００重量部と共に仕込み、緩やかに攪拌しながら窒素ガスを導入して窒素置換した後、フラスコ内の液温を５５℃付近に保って８時間重合反応を行って、重量平均分子量（Ｍｗ）１８０万、Ｍｗ／Ｍｎ＝４．１のアクリル系ポリマーの溶液（固形分濃度３０重量％）を調製した。
上記で製造したアクリル系ポリマー溶液の固形分１００重量部に対して、下記一般式（Ｉ−２０）で表されるスクアライン化合物０．１重量部、ポルフィリン系色素（山本化成社製、商品名「ＰＤ−３２０」）０．１重量部、ラジカル発生剤（ベンゾイルパーオキサイド，日本油脂社製の商品名ナイパーＢＭＴ）０．２３重量部、イソシアネート系架橋剤（東ソー社製の商品名コロネートＬ）を１重量部、を含む粘着剤組成物を調製した。この粘着剤組成物をセパレータに塗工して、厚さ２０μｍの粘着剤層を形成し、上記アクリル樹脂フィルムに転写して光学機能フィルムを得た。
光学機能フィルムは、波長５９４ｎｍ付近においてスクアライン化合物、及びポルフィリン系色素由来の吸収ピークを有していた。
なお、一般式（Ｉ−２０）で表されるスクアライン化合物は、以下の方法で合成した。
＜スクアライン化合物の合成＞
１−フェニル−１，４，５，６−テトラヒドロシクロペンタ［ｂ］ピロールを”  Ｍ．  Ｂｅｌｌｅｒ  ｅｔ．  ａｌ．，  Ｊ．  Ａｍ．  Ｃｈｅｍ．  Ｓｏｃ．，  ２０１３，  １３５（３０），  １１３８４−１１３８８）”に記載される方法で合成した。
エタノール５ｍＬ中で、１−フェニル−１，４，５，６−テトラヒドロシクロペンタ［ｂ］ピロール３００ｍｇと、スクアリン酸８０ｍｇとを混合し、８０℃で２時間攪拌した。その後、室温まで冷却し、生成物をろ取した。ろ取した生成物をエタノールで洗浄し、７０℃で減圧乾燥して、１９７ｍｇのスクアライン化合物を得た。さらに、シリカゲルクロマトグラフィーにて精製して、１２０ｍｇのスクアライン化合物を得た。
【化１０】
2019107490.tif 000012
得られた光学フィルムを上記評価（２）および（３）に供した。結果を表１に示す。【００９２】
［実施例２］
旭化成ケミカル社製の商品名「デルペット」を塩化メチレンにて溶解し、固形分濃度２５％のアクリル樹脂溶液を作製した。このアクリル樹脂１００重量部に対し、上記一般式（Ｉ−２０）で表されるスクアライン化合物０．１重量部、ポルフィリン系色素（山本化成社製、商品名「ＰＤ−３２０」）０．１重量部を含む樹脂組成物を混合し液を調製した。この樹脂組成物を厚さ８０μｍのトリアセチルセルロース基材に塗工し、厚さ７μｍの樹脂層を形成した。
次に、冷却管、窒素導入管、温度計および撹拌装置を備えた反応容器にアクリル酸ブチル１００重量部、アクリル酸２−ヒドロキシエチル０．０１重量部、およびアクリル酸５重量部を含有するモノマー混合物を仕込んだ。さらに、前記モノマー混合物１００重量部に対して、重合開始剤として２，２’−アゾビスイソブチロニトリル０．１重量部を酢酸エチル１００重量部と共に仕込み、緩やかに攪拌しながら窒素ガスを導入して窒素置換した後、フラスコ内の液温を５５℃付近に保って８時間重合反応を行って、重量平均分子量（Ｍｗ）１８０万、Ｍｗ／Ｍｎ＝４．１のアクリル系ポリマーの溶液（固形分濃度３０重量％）を調製した。
上記で製造したアクリル系ポリマー溶液の固形分１００重量部に対して、ラジカル発生剤（ベンゾイルパーオキサイド，日本油脂社製の商品名ナイパーＢＭＴ）０．２３重量部、イソシアネート系架橋剤（東ソー社製の商品名コロネートＬ）を１重量部、を含む粘着剤組成物を調製した。この粘着剤組成物をセパレータに塗工して、厚さ２０μｍの粘着剤層を形成し、上記樹脂層に転写し、さらに、トリアセチルセルロース基材を剥離して光学機能フィルムを得た。
光学機能フィルムは、波長５９４ｎｍ付近においてスクアライン化合物、及びポルフィリン系色素由来の吸収ピークを有していた。
得られた光学フィルムを上記評価（２）および（３）に供した。結果を表１に示す。【００９３】
［比較例１］
ポルフィリン系色素を添加しなかったこと以外は、実施例１と同様にして光学フィルムを得た。得られた光学フィルムを上記評価（２）および（３）に供した。結果を表１に示す。【００９４】
［比較例２］
ポルフィリン系色素を添加しなかったこと以外は、実施例２と同様にして光学フィルムを得た。得られた光学フィルムを上記評価（２）および（３）に供した。結果を表１に示す。【００９５】
【表１】
2019107490.tif 000013
【００９６】
表１から明らかなように、本発明によれば、同一層に、一般式（Ｉ）で表される化合物Ｘと４００ｎｍ〜７００ｎｍの範囲の波長帯域に吸収ピークを有する化合物Ｙとを含有させることにより、耐久性に優れ、かつ、偏光解消の少ない光学機能フィルムを得ることができる。
【産業上の利用可能性】
【００９７】
本発明の光学機能フィルムは、液晶表示装置等の画像表示装置に好適に用いられる。
【符号の説明】
【００９８】
１０      樹脂層
２０      粘着剤層
１００      光学機能フィルム
【図１】
2019107490.tif 000015
【図２】
2019107490.tif 000016
【国際調査報告】
2019107490.tif 000017
2019107490.tif 000018
2019107490.tif 000019
2019107490.tif 000020